(57)【要約】【課題】熱膨張が小さく、耐食性に優れた低熱膨張コア導体を提供する。【解決手段】低熱膨張平角導体１は、断面形状が平角形を成したコア導体２と、このコア導体２の外表面に形成される被覆導体３を備えて構成される。コア導体２は、シリコンウェハの熱膨張係数と同等以下の１０×１０-6／℃以下の熱膨張係数を有する。被覆導体３は５．０μΩ・ｃｍ以下の体積抵抗率を有するために導電性の低下が防止されることにより太陽電池の効率低下が防止され、更に、コア導体２に被覆されることにより、水分に起因してコア導体２の表面に局部電池が発生するのを防止することができる。【選択図】        図１
2004204256.tif 000002
【特許請求の範囲】
【請求項１】
１０×１０-6／℃以下の熱膨張係数を有し、断面形状が平角形を成したコア導体と、
５．０μΩ・ｃｍ以下の体積抵抗率を有し、前記コア導体の外表面に形成される被覆導体とを備えることを特徴とする低熱膨張平角導体。
【請求項２】
前記コア導体は、鉄−ニッケル合金が用いられていることを特徴とする請求項１記載の低熱膨張平角導体。
【請求項３】
前記被覆導体は、銅、銀、金、アルミニウム、又は前記いずれかの金属を主成分とする合金が用いられていることを特徴とする請求項１記載の低熱膨張平角導体。
【請求項４】
前記被覆導体は、その外表面の全体又は一部が、予め錫−鉛はんだ、錫−銀−銅を主成分とする鉛フリーはんだ、又は他の鉛フリーはんだによりめっきされていることを特徴とする請求項１又は２記載の低熱膨張平角導体。
【発明の詳細な説明】
【０００１】
【発明の属する技術分野】
本発明は、低熱膨張平角導体に関し、特に、熱膨張が小さく、耐食性に優れ、太陽電池を構成するシリコンウェハの配線パターン部に接続するためのリード線用導体に適した低熱膨張平角導体に関する。
【０００２】
【従来の技術】
太陽電池は、基板上にシリコン結晶を成長させた半導体チップを用いて構成されている。この種の太陽電池は、一般に、シリコン結晶ウェハの所定の領域に接続用リード線を接合し、この接続用リード線を通して負荷へ発電出力を供給する構成が採用されている。
【０００３】
図２は、太陽電池の構成例を示す。
受光した太陽光を光電変換して電力を発生する太陽電池１０は、シリコン（Ｓｉ）ウェハ１１と、このシリコンウェハ１１の表面の所定の領域にできるだけ面積を制限して形成されたＡｇめっき部１２，１３とを備えて構成されている。Ａｇめっき部１２，１３は発電出力を取り出すための配線パターンであり、このＡｇめっき部１２，１３のそれぞれには、その幅方向の範囲内に納まるようにして接続用リード線１４，１５が接続される。
【０００４】
通常、接続用リード線１４，１５の外表面（外周面）には、ウェハ上のＡｇめっき部１２，１３に接続するためのはんだめっき層が形成される。はんだめっき層の構成材には、他の電気部品において従来より実績のあるＳｎ−Ｐｂ合金系のはんだが使用されてきた。例えば、タフピッチ銅や無酸素銅などの純銅製の平角導体を導体（接続用リード線）に用い、そのはんだめっき層にＳｎ−Ｐｂ共晶はんだを用いたものがある（例えば、特許文献１参照）。
【０００５】
これまで多用されてきたＳｎ−Ｐｂ系はんだは、リード線としての導電性や機械的強度等を保証しつつ、優れたはんだ濡れ性、高い接続強度、あるいは取扱性等によって特徴づけられた有用性の高いめっき材料として知られている。したがって、このＳｎ−Ｐｂ系に代わるはんだめっき材としては、上記した様な諸特性を十分に満たしている必要がある。
【０００６】
しかし、最近では、Ｐｂによる環境への悪影響が懸念されるため、Ｐｂを含まない他のめっき用はんだへの切り換えが検討されている。Ｓｎ−Ｐｂ系に代わるＰｂを含まないめっき材としては、Ｓｎ−Ａｇ系、Ｓｎ−Ｂｉ系、あるいはＳｎ−Ｃｕ系等のはんだが有力視されている。これらのはんだは、太陽電池における接続用リード線の接合のためのめっき層の構成材としてだけでなく、様々な電気部品における接続要素としての活用が期待されている。例えば、導体に銅条を用い、そのめっき層として、Ｓｎを主要な成分とすると共に所定のＰを含む組成のフリーはんだを用いた接続用リード線がある（例えば、特許文献２参照）。
【０００７】
ところで、太陽電池を構成する部材のうちで材料コストの大半を占めるのが、シリコンウェハである。そのため、シリコンウェハの薄板化が検討されている。
しかし、シリコンウェハを薄板化した場合、接続用リード線の接合時の加熱プロセスや使用時の温度変化によって、シリコンウェハが破損することがある。これに対処するため、熱膨張の小さい接続用リード線のニーズが高まっている。
【０００８】
熱膨張を考慮したリード線の構成例として、リード線をクラッド金属で形成したものがある。このリード線は、体積抵抗率が小さく熱膨張係数が大きい銅の層と、この銅層の両面に体積抵抗率が大きく熱膨張係数の小さいＦｅ−Ｎｉ（鉄−ニッケル）合金の層を積層して「銅−インバー−銅」をクラッドした３層構造にし、リード線接合部に要求される応力緩衝の機能とリード線としての強度を備える平角導体としている（例えば、特許文献３参照）。
【０００９】
【特許文献１】
特開平１１−２１６６０号公報
【特許文献２】
特開２００２−２６３８８０号公報
【特許文献３】
特開２００２−２９９００９号公報
【００１０】
【発明が解決しようとする課題】
しかし、従来の平角導体によると、クラッド材を適用した特許文献３の構成では、側面（積層状態が露出する面）の「銅−インバー−銅」接合部が水分に晒されることによって局部電池化し、これによって腐食する恐れがある。したがって、薄板化したシリコンウェハに接続するリード線は、熱膨張が小さく、かつ耐食性に優れる特性を備える必要がある。
【００１１】
したがって、本発明の目的は、熱膨張が小さく、耐食性に優れた低熱膨張平角導体を提供することにある。
【００１２】
【課題を解決するための手段】
本発明は、上記の目的を達成するため、１０×１０-6／℃以下の熱膨張係数を有し、断面形状が平角形を成したコア導体と、５．０μΩ・ｃｍ以下の体積抵抗率を有し、前記コア導体の外表面に形成される被覆導体とを備えることを特徴とする低熱膨張平角導体を提供する。
【００１３】
この構成によれば、コア導体は、シリコンの熱膨張係数と同等以下の熱膨張係数である１０×１０-6／℃以下の値にしたことにより、薄板化した太陽電池用のシリコンウェハの接続用リード線に用いても、シリコンウェハを破損する恐れはなくなる。そして、被覆導体の体積抵抗率を５．０μΩ・ｃｍ以下にしたことで十分な導電性が得られることにより太陽電池の効率低下が防止され、更に、コア導体の外表面に被覆導体が形成されることにより、水分に起因してコア導体の表面に局部電池が発生するのを防止することができる。
【００１４】
【発明の実施の形態】
以下、本発明の実施の形態を図面に基づいて説明する。
図１は、本願発明の低熱膨張平角導体を示す。
本発明に係る低熱膨張平角導体１は、コア導体２（断面形状は角形を成している）と被覆導体３による複合平角導体の構造を有している。コア導体２と被覆導体３とは異なる組成であり、被覆導体３はコア導体２の外表面に被覆する如くに形成される。コア導体２の外表面に被覆導体３が設けられることにより、コア導体２の側面に水分が存在しても、局部電池化が生じないようにすることができる。
【００１５】
コア導体２には熱膨張係数の小さい金属、具体的には鉄−ニッケル合金が用いられ、その熱膨張係数を１０×１０-6／℃以下にしている。その理由は、２０℃のシリコン（図２のシリコンウェハ１１）の熱膨張係数（９．６×１０-6／℃）と同等以下にするためである。そして、シリコンウェハとの熱膨張係数の差が小さいもの、具体的には実施例で説明する様に、断面積比（Ｃｕ：Ｆｅ−３６ｍａｓｓ％Ｎｉ）が２：１のものが最適であり、また、断面積比率（Ｃｕ：Ｆｅ−３６ｍａｓｓ％Ｎｉ）は、２０〜５０％とするのが好ましい。特に、好ましくは３０〜４０％である。
【００１６】
また、被覆導体３には、所望の導電特性が得られるように、体積抵抗率の小さい銅、銀、アルミニウム等の金属、又はこれら金属を主成分とする合金を用いる。被覆導体３の体積抵抗率は、具体的には５．０μΩ・ｃｍ以下とし、太陽電池の効率が低下しないようにしている。
【００１７】
なお、被覆導体３には、その外周面（外表面）の一部又は全体に対し、予め「錫−鉛」はんだめっき、又は「錫−銀−銅」を主成分とする鉛フリーはんだめっきを施すことができる。このようにはんだめっきを用いることにより、シリコンウェハに接続するための作業性が良好になる。
【００１８】
以上のように、本発明に係る実施の形態は、コア導体２に熱膨張係数の小さい合金（鉄−ニッケル合金等）を用い、その熱膨張係数を１０×１０-6／℃以下としたことにより熱膨張を小さくでき、熱膨張に起因するシリコンウェハの破損の発生を防止することができる。更に、被覆導体３に体積抵抗率の小さい金属又は合金（銅、銀、金、アルミニウム、又はそのいずれか１つ以上を含む合金）を用いたことにより、太陽電池の効率を低下させることなく、同時に耐食性を得ることができる。また、被覆導体３は、鉛を含まない金属又は合金を用いているため、環境汚染を招くことがない。
【００１９】
【実施例】
次に、本発明の実施例について説明する。
〔実施例１〕
図１に示す構造の低熱膨張平角導体１において、コア導体２にＦｅ−３６ｍａｓｓ％Ｎｉを用い、被覆導体３にＣｕを用い、表１に示す材料を作製した。なお、比較例（後述する表２、表３も同一値）は、平角導体を銅のみとした場合である。また、参考値（後述する表２、表３も同一値）は、Ｓｉ及びＦｅ−３６ｍａｓｓ％Ｎｉの熱膨張係数及び体積抵抗率である。
【００２０】
【表１】
2004204256.tif 000003
【００２１】
〔実施例２〕
図１に示す構造の複合平角導体において、コア導体２にＦｅ−３６ｍａｓｓ％Ｎｉ、被覆導体３にＡｇを適用し、表２に示す構成の材料を作製した。
【００２２】
【表２】
2004204256.tif 000004
【００２３】
〔実施例３〕
図１に示す構造の複合平角導体において、コア導体２にＦｅ−３６ｍａｓｓ％Ｎｉ、被覆導体３にＡｌを適用し、表３に示す構成の材料を作製した。
【００２４】
【表３】
2004204256.tif 000005
【００２５】
本発明の各実施例によれば、表１〜表３から明らかなように、被覆導体３の材料が代わっても、熱膨張係数は比較例に比べ、断面積比によらず小さい値が得られるが、断面積比が１：１のときに最も良い結果が得られる。また、体積抵抗率は、Ｃｕの比率が高くなるほど小さくなり、断面積比（Ｃｕ：Ｆｅ−３６ｍａｓｓ％Ｎｉ）が大きくなるほど好結果が得られることがわかる。しかし、シリコンの熱膨張係数と同等以下の熱膨張係数が得られるか否かを考慮すると、断面積比を２：１としたときが最も好ましい結果であることがわかる。
【００２６】
上記実施の形態においては、低熱膨張平角導体を太陽電池の接続用リード線に用いる用途を示したが、他の用途、例えば、１ＧＨｚ以上の高周波信号を伝送するための導体として使用することも可能である。特に、熱膨張により伝送特性が著しく劣化するような無線ＬＡＮ等への用途に適している。
【００２７】
【発明の効果】
以上より明らかなように、本発明の低熱膨張平角導体によれば、１０×１０-6／℃以下の熱膨張係数を有する平角形のコア導体と、このコア導体の外表面に形成されると共に５．０μΩ・ｃｍ以下の体積抵抗率を有する被覆導体とを備える構成にしたので、熱膨張係数が小さく耐蝕性に優れる低熱膨張平角導体を得ることができる。したがって、太陽電池の接続用リード線に用いた場合でも、薄板化されたシリコンウェハを破損する恐れはなくなる。
【図面の簡単な説明】
【図１】本発明の低熱膨張平角導体を示す断面図である。
【図２】太陽電池の概略構成例を示す斜視図である。
【符号の説明】
１  低熱膨張平角導体
２  コア導体
３  被覆導体
１０  太陽電池
１１  シリコンウェハ
１２，１３  Ａｇめっき部
１４，１５  接続用リード線
【図１】
2004204256.tif 000006
【図２】
2004204256.tif 000007